КЕРАМИЧЕСКАЯ МАССА
CERAMIC MIXTURE

Изобретение относится к области технологии силикатов и касается составов керамических масс, которые могут быть использованы в производстве кирпича.
Известна керамическая масса состава, мас.%: глина 20,0-30,0; кварциты 70,0-80,0 [1]. Такая керамическая масса (большое содержание тугоплавких кварцитов) при обжиге образует малое количество стеклофазы, что затрудняет спекание и получение прочного керамического кирпича.
Задача изобретения состоит в повышении прочности кирпича, полученного из керамической массы.
Технический результат достигается тем, что керамическая масса, содержащая глину и кварциты, дополнительно включает доломит и пегматит при следующем соотношении компонентов, мас.%: глина 40,0-45,0; кварциты 35,0-37,0; доломит 1,0-1,5; пегматит 16,5-24,0.
В таблице приведены составы керамической массы.
Таблица
Компоненты
Состав, мас.%:
1
2
3
Глина
40,0
43,0
45,0
Кварциты
35,0
36,0
37,0
Доломит
1,0
1,3
1,5
Пегматит
24,0
19,7
16,5
Прочность на сжатие, МПа
~65
~65
~60
2
2
3
2
2
3
2
2
В составе керамической массы могут быть использованы глины, содержащие, мас.%: SiO 42,0-80,0; AlO 13,0-35,0; TiO 0,3-1,6; FeO 1,2-11,0; CaO до 1,7; MgO 0,2-1,6; NaO 0,1-3,6; KO 0,1-4,4; п.п.п.2,6-15,7.
2
Кварциты - метаморфическая порода, на 95-98 мас.% состоящая из SiO.
2
3
2
3
2
2
Доломит содержит, мас.%: AlO 1,09; FeO 0,12; CaO 29,88; MgO 20,04; КО 0,27; NaO 0,27; п.п.п. 44,0.
2
2
3
2
3
2
2
Могут быть использованы пегматиты, включающие, мас.%; SiO 63,0-77,0; AlO 13,0-20,2; FeO 0.03-0,42; CaO 0,34-2,4; MgO до 0,6; NaO 0,03-11,5; KO 3,5-15,8; п.п.п. 0,04-1,88.
Глину и доломит измельчают до размера кусков 10-20 мм, сушат при температуре 60-70°С до влажности 3-4% и размалывают сухим способом до получения частиц размером не более 1 мм. Кварциты и пегматит измельчают до получения частиц размером не более 0,5 мм. Полученные порошки смешивают и готовят керамическую массу с влажностью 9-12%. Из керамической массы под давлением 18-20 МПа формуют кирпич, который обжигают при температуре 1000-1050°С. Возможно нанесение (напыление) до обжита на поверхность (ложок) отформованного кирпича слоя цветной глазури.
Источники информации
1. SU 1542932, С04В 33/00, 1990.